(57)【要約】【課題】  何らかの外的エネルギーを供給することなく長寿命で陰イオンの発生を行う。【解決手段】  微粉末化された天然ラジウム鉱石を主剤とし、該主剤にイオン補足剤、及び、高イオン導電剤をシリコン溶剤に混合し、所定時間の経過後に化合物とした陰イオン発生放射樹脂組成物とその形成物並びにその生成方法。【選択図】図８
2017088838.tif 000002
【特許請求の範囲】
【請求項１】
微粉末化された天然ラジウム鉱石を主剤とし、該主剤にイオン捕捉剤、及び、高イオン導電剤をシリコン溶剤に混合し、所定時間の経過後に化合物とした陰イオンの高放射可能なことを特徴とする陰イオン発生放射樹脂組成物。
【請求項２】
上記天然ラジウム鉱石は、バドガシュタイン鉱石であることを特徴とする請求項１記載の陰イオン発生放射樹脂組成物。
【請求項３】
上記天然ラジウム鉱石は、１０μｍ前後の超粉末状であることを特徴とする請求項１または２記載の陰イオン発生樹脂組成物。
【請求項４】
上記イオン捕捉剤は、高イオン選択性に優れる剤であることを特徴とする。
であることを特徴とする請求項１、２または３記載の陰イオン発生放射樹脂形成物。
【請求項５】
上記高イオン導電剤は、鉱石より放射される陰イオンを滑らかに導電荷特性に優れたＡ剤と、低温柔軟性・耐熱老化性・耐オゾン性・イオン導電性に優れたＢ剤とのいずれか一つまたは双方が混在することを特徴とする請求項１記載の陰イオン発生放射樹脂形成物。
【請求項６】
請求項１乃至請求項５のいずれかに記載の陰イオン発生樹脂組成物により成形され、外部電源を印加せずに陰イオン発生を行うことが可能なことを特徴とする陰イオン発生放射樹脂形成物。
【請求項７】
上記形成物は、冷暖房などに用いられる冷媒管の外周に装着される被覆材であることを特徴とする請求項６記載の陰イオン発生放射樹脂形成物。
【請求項８】
請求項１に記載の陰イオン発生樹脂組成物を用いた液中で、オイル、アルコール、水などの被処理流体物を管体内に挿通しつつ循環処理することを特徴とする陰イオン発生放射樹脂形成物の生成方法。
【発明の詳細な説明】
【技術分野】
【０００１】  本発明は、何らかの外的エネルギーを供給することなく長寿命で陰イオンの発生を行う陰イオン発生樹脂組成物、及び、外部電源を印加せずに長寿命で陰イオンを発生させることが可能な陰イオン発生放射樹脂形成物、並びに長寿命で陰イオン再処理化することができる陰イオン発生放射樹脂形成物の生成方法に関する。
【背景技術】
【０００２】  従来、陰イオンを発生するような商品は、すなわち原材料を加工した完成品は、何らかの外的なエネルギーを加えることにより陰イオンを発生させていた。最近では、比較的容易に陰イオンを発生する樹脂組成物が提案され、しかもそれを用いた装身具など商品が提案されている。【０００３】  特許文献１（特開２００４−２１０９０５号）には、電気絶縁性が高く、空気に対する気体透過性の高いシリコンゴム等の弾性材に、表面活性を有し、高純度の粒子の大きさが５〜５０ｎｍの超微粒子化した酸化珪素を添加して成形し、なんら外的なエネルギーを加えなくても陰イオンが多量に発生することができる樹脂組成物が模索されている。また、この樹脂組成物を応用した装身具、寝具、鮮度保持材などが提案され開示されている。【０００４】  特許文献２（特開２０１４−２０２７０号）には、微粒子化されたラジウム鉱石と粒子化された備長炭の相互作用により多量の陰イオンを発生させて、エンジンの燃費を飛躍的に向上させることが可能な燃費向上部材及び燃費向上方法が模索され開示されている。【０００５】  特許文献３（特開２００８−１４８８９９号）には、シリコンゴムの中に、粒子を略３００μｍ以下にした主鉱物となるバドガシュタイン鉱石と北投石の一方又は双方の粉末、及び他の一又は二以上の補助鉱物の粉末を、２０〜４０重量％を混在させ、かつ厚さを略１〜３ｍｍに形成した岩盤浴用シートが模索され提案されている。この文献によれば、微粒子化されたラジウム鉱石と粒子化された備長炭の相互作用により多量の陰イオンを発生させて、エンジンの燃費を飛躍的に向上させることが可能であることが開示されている。
【先行技術文献】
【特許文献】
【０００６】
【特許文献１】  特開２００４−２１０９０５号
【特許文献２】  特開２０１４−２０２７０号
【特許文献３】  特開２００８−１４８８９９号
【発明が解決しようとする課題】
【０００７】  本発明者らは、外部電源の印加なしに、すなわち何らかの外的なエネルギーを加えることなしに、陰イオンの発生を長寿命で行うことが可能な陰イオン発生樹脂組成物、及び、その陰イオン発生樹脂組成物に基づき容易かつ効率よく成形することができる陰イオン発生成形物などを鋭意研究した。
【０００８】  その結果、天然ラジウム鉱石や、天然ラジウム鉱石の中でもバドガシュタイン鉱石を主剤とし、イオン補足剤及び複数の高イオン導電剤をシリコン溶剤に混合し、所定の時間を置くことで化合させた陰イオン発生樹脂組成物が陰イオン発生の長寿命化に優れていることを知見し、さらに鋭意研究を行ったものである。
【０００９】  本発明は、何らかの外的エネルギーを供給することなく長寿命で陰イオンの発生を行う樹脂組成物、及び、外部電源を印加せずに長寿命で陰イオンを発生させることが可能な形成物、並びにその形成物の生成の提供を目的とする。
【課題を解決するための手段】
【００１０】  本発明は、上記のような目的を達成するために、陰イオン発生樹脂組成物として、請求項１記載のように、微粉末化された天然ラジウム鉱石を主剤とし、該主剤にイオン補足剤、及び、高イオン導電剤をシリコン溶剤に混合し、所定時間の経過後に化合物としたことを特徴とする。
また、請求項２記載のように、上記天然ラジウム鉱石は、バドガシュタイン鉱石であることを特徴とする。
また、請求項３記載のように、上記天然ラジウム鉱石は、１０μｍ前後の超粉末状であることを特徴とする。
また、請求項４記載のように、上記イオン捕捉剤は、高イオン選択性に優れる剤であることを特徴とする。
また、請求項５記載のように、上記高イオン導電剤は、鉱石より放射される陰イオンを滑らかに導電荷特性に優れたＡ剤と、低温柔軟性・耐熱老化性・耐オゾン性・イオン導電性に優れたＢ剤とのいずれか一つまたは双方が混在することを特徴とする。
【００１１】  陰イオン発生放射樹脂形成物として、請求項６記載のように、請求項１乃至請求項５のいずれかに記載の陰イオン発生樹脂組成物により成形され、外部電源を印加せずに陰イオン発生を行うことが可能なことを特徴とする。
また、請求項７記載のように、上記形成物は、冷暖房などに用いられる冷媒管の外周に装着される被覆材であることを特徴とする。
陰イオン発生放射樹脂形成物の処理方法として、請求項８記載のように、請求項１に記載の陰イオン発生放射樹脂組成物を用いた液中で、オイル、アルコール、水などの被処理流体物を管体内に挿通しつつ循環処理することを特徴とする。
【発明の効果】
【００１２】  この発明によれば、何らかの外的エネルギーを供給することなく長寿命で陰イオンの発生を行う樹脂組成物の提供、及び、外部電源を印加せずに長寿命で陰イオンを発生させる形成物の提供、陰イオン発生放射樹脂組成物あるいは陰イオン発生放射樹脂形成物の生成の提供を行うことができる。
【図面の簡単な説明】
【００１３】
【図１】  本発明の第１実施例の結果示すグラフである。
【図２】  本発明の第２実施例の結果示すグラフである。
【図３】  本発明の第３実施例の結果示すグラフである。
【図４】  本発明の第４実施例の結果示すグラフである。
【図５】  本発明の第５実施例の結果示すグラフである。
【図６】  本発明の第６実施例の結果示すグラフである。
【図７】  本発明の各実施例のトータル結果示すグラフである。
【図８】  陰イオン発生放射樹脂形成物を示す説明図である。
【図９】  陰イオン発生放射樹脂形成物などの再処理方法を示す説明図である。
【発明を実施するための最良の形態】
【００１４】  以下、本発明の組成物について説明する。
本発明に係る組成物は、何らかの外的エネルギーを供給することなく長寿命で陰イオンの発生を行うことが可能な陰イオン発生樹脂組成物であり、組成物としては天然ラジウム鉱石を主成分とするが、なかでもバドガシュタイン鉱石を主成分とするものが好適である。すなわち、ラジウム原石でありオーストリア産である酸化ケイ素と酸化アルミニュウムを主成分とするバドガシュタイン鉱石は、陰イオンの発生能力を有するラジウム鉱石のなかでも特にその能力に優れているものである。
バドガシュタイン鉱石の成分
2017088838.tif 000003
【００１５】  上記組成物の成形については、容量比でバドガシュタイン鉱石３２％、シリコン溶剤６６％、イオン補足剤１％、イオン導電剤を各１％混合し１時間ほどおく。さらに、シリコン用硬化剤を１００ｃｃに対し０．１ｃｃを加え５分程度混合させる。その後、設置する対象分の形状に合わせた型に流し込み、７２時間程度乾燥（硬化）させることにより、弾力性のあるシリコンゴム成分を得る。【００１６】  この組成物の陰イオンの発生能力を調べるために、さらに得られた組成物に次のような試験を行った。
−実験例−
陰イオン発生放射樹脂組成物をペースト化し鋳型に流し込み成形する。鋳型は、縦に２分割された５０ｃｍほどの長さの塩ビパイプの中心にその径より小さいパイプを通しその空間にペーストを流し込み、数時間から数日後ペーストが固まった状態で２分割したパイプを割り、中心のパイプを抜き、竹輪状の冷媒管用の被覆材を得る。この被覆材を冷媒管に設置するには、竹輪状のものに縦に切り目を入れ、この切れ目から管に巻き付ける。神奈川県のスーパーマーケットチェーンのＡ〜Ｄ店舗の冷蔵冷凍機に本被覆材を巻き付けた形成物を設置し、効果を検証した。【００１７】  結果は、図１乃至図７に示す通りであった。なお、この陰イオン測定には、アンデス電気のスマートイオンモニターを使用した。すなわち、冷媒管用の被覆材から発生する陰イオンの数は３０００個／ｃｃ以上であり、設置テストの結果、１０〜１５％の電力消費削減の効果が表れる。
検証方法：本被覆材の未設置の状況における電力消費データの計測は、１４年９月、１０月、１１月、１５年４月とし、設置の状況における電力消費データは１５年５月、６月、７月、８月、９月２３日までを計測した。
その結果を表１に示す。
2017088838.tif 000004
結果：テスト期間を通じて、最少４．６５％〜最大１５．５３％の削減効果がみられた。
なお、陰イオンは直ぐに全量放出されるわけではなく、徐々に放出されため２ヶ月〜４ヶ月後に能力を発揮する。
総評：図７に示すように、グラフは某スーパー店舗の冷蔵冷凍機に本商品である冷媒管用の被覆材を平成２７年５月から７月まで設置したときのものである。平成２６年９月から１１月及び平成２７年４月までの本商品設置のデータを平均気温と電力消費量の相関関係を見ると、本被覆材の設置後、気温との比較で電力消費が顕著（１０％〜１５％）が明らかで、効果が認められる。【００１８】  この試験結果から判明することを、図８に基づき説明する。
図８（ａ）は、冷媒管１に被覆材２を巻き付けた図であり、３は酸化作用により発生した冷媒管１の内周面に生ずる酸化物（不純物）を示す。
冷凍機油及び冷媒は、新品は別にして対象機器が使用されている場合は必ず酸化作用が発生する。
本被覆材２を冷媒管１に巻きつけると、陰イオンが自由電子として飛び出し、冷媒管（銅管）２の内側や冷媒管２の内部にある冷凍機軸及び冷媒そのものに照射される。酸化した冷凍機油及び冷媒は、摩擦低減、摺動部の温度調節、潤滑性などの能力が発拝しづらくなり、結果として本来持っている冷房（暖房）能力を発揮できなくなるが、本被覆材２を装着した場合は、酸化した冷凍機軸及び冷媒に陰イオンが反応し、還元作用を起こさせる。すなわち、図８（ｂ）のように冷媒管１内の酸化物３は酸化物３ａから酸化物３ｂへと分子レベルで最微粒化分解することになる。【００１９】  これによって、古くなった冷凍機油及び冷媒が再生し、本来の能力を取り戻し、電力消費の削減をさせるものである。また、物質が流れるときに発生する静電気（プラス帯電）を中和除去し、抵抗を減少させる。また、管内の流体物質を分子レベルで最微粒化分解することにより、結果として空調機の冷媒管に巻くことによって、電力の削減を図ったり、ガス燃料の削減に効果をもたらすことができる。なお、本被覆材２から発生する陰イオンの数は３０００個／ｃｃ以上であり、設置テストの結果は１０〜１５％の電力消費削減の効果が表れた。【００２０】  次に、陰イオン発生放射樹脂形成物などの再処理方法を図９に示す。
ハウジング４内には陰イオン発生放射樹脂組成物の液５を満たし、この液５中にオイル、アルコール、水などの被処理流体物が挿通する管体５を所望の形状に形成すると共に、管体５の流入側と流出側をハウジング４内に接続し、かつ管体５にはモータ６を介する。
このようにして、被処理流体物を管体５内に挿通させると共に、管体４内の被処理流体物をハウジング４内の陰イオン発生放射樹脂組成物の液５で処理する。
よって、被処理流体物を管体５内に挿通しつつ陰イオン発生放射樹脂形成物の効果により被処理流体物の陰イオン印加物が生成される。なお、７はヒ−タである。なお、陰イオン発生放射樹脂形成物などの生成方法は、図示すものに限定されず請求項に基づく範囲で」種々改変が可能である。【００２１】  よって、本冷媒管用の被覆材は、熱交換によって、冷房・暖房を行うエアコンや冷蔵・冷凍機の冷媒管外側に巻きつけることにより、陰イオンによって、冷媒管内部の冷媒ガスに陰イオンを供給し、熱交換を促進させることによって、使用電力の削減を促進させることができる。したがって、何らかの外的エネルギーを供給することなく長寿命で陰イオンの発生を行う樹脂組成物、及び、外部電源を印加せずに長寿命で陰イオンを発生させる形成物、陰イオン発生放射樹脂組成物あるいは陰イオン発生放射樹脂形成物の生成方法の提供を行うことができる。
【産業上の利用可能性】
【００２２】  特に、外部電源を印加せずに長寿命で陰イオンを発生させる成形物については、管体に被覆されるものに限らシート状のものなど種々の分野が考えられ、陰イオン発生放射樹脂形成物の再処理についても図示のものに限定されず種々の分野が考えられ適応化のである。
【符号の説明】
【００２３】１    冷媒管
２    被覆材
３    酸化物
４    タンク
５    陰イオン印加流体物
６    管体
７    モータ
８    ヒータ
９    筐体
【図１】
2017088838.tif 000005
【図２】
2017088838.tif 000006
【図３】
2017088838.tif 000007
【図４】
2017088838.tif 000008
【図５】
2017088838.tif 000009
【図６】
2017088838.tif 000010
【図７】
2017088838.tif 000011
【図８】
2017088838.tif 000012
【図９】
2017088838.tif 000013